【手続補正書】
【提出日】平成15年10月21日(2003.10.21)
【手続補正１】
【補正対象書類名】明細書
【補正対象項目名】請求項３
【補正方法】変更
【補正の内容】
【請求項３】
（Ｂ）プライマー塗工層が、
（ａ’）  下記の単量体（ｉ）、（ｉｉ）および（ｉｉｉ）を共重合して得た重合体の三級窒素原子をカチオン化剤で四級化した両性化物である、四級窒素含有アクリル系樹脂：１００重量部に、
（ｂ’）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：２０〜３００重量部、
（ｃ’）  ポリアミンポリアミドのエピクロルヒドリン付加物：２０〜３００重量部、
の割合で配合された組成物の水溶液を塗布し、乾燥して得られたものである、請求項１記載のインクジェット記録用紙。
【化１】
1998119428.tif 000001
（ｉｉｉ）他の疎水性ビニル単量体                ０〜８０重量％
〔ただし、各式中、Ｒ１  はＨまたはＣＨ３  、Ｒ２  は炭素数１〜１８のアルキル基、Ｒ３  およびＲ４  はそれぞれＨまたは炭素数１〜２のアルキル基、Ａは炭素数２〜６のアルキレン基である。〕
【手続補正２】
【補正対象書類名】明細書
【補正対象項目名】請求項４
【補正方法】変更
【補正の内容】
【請求項４】
インク受理層（Ｃ）が、水性インクに対して吸着性を有するカチオン樹脂及び／又は水系記録液に対して膨潤性を有する親水性ポリマーによって形成されたものである請求項１記載のインクジェット記録用紙。
【手続補正３】
【補正対象書類名】明細書
【補正対象項目名】０００２
【補正方法】変更
【補正の内容】
【０００２】
【従来の技術】
インクジェット記録は、染料を水に溶解した水性インクを用いる記録方式であり、近年その高速性、低騒音性、多色印字の容易、記録パターンの融通性が大きい及び現像、定着が不要である等を特徴として、漢字を含むカラー図形情報のハードコピー装置をはじめ、種々の用途において急速に普及している。さらに、多色インクジェット方式により形成される画像は通常の多色印刷、例えばオフセット印刷、によるものに比較して遜色なく、作成部数が少ない場合には通常の製版方式によるより安価なことから、インクジェット記録方式を単なる記録用途に留めず、多色印刷やカラー写真の分野にまで応用する試みが為されている。


【手続補正４】
【補正対象書類名】明細書
【補正対象項目名】０００７
【補正方法】変更
【補正の内容】
【０００７】
【発明が解決しようとする課題】
本発明は、支持体とインク受理層との密着性が優れた高光沢の画像が得られる耐水性の良好なインクジェット記録用紙の提供を目的とする。


【手続補正５】
【補正対象書類名】明細書
【補正対象項目名】０００８
【補正方法】変更
【補正の内容】
【０００８】
【課題を解決するための手段】
本発明は、水性インクを用いて記録画像を形成するインクジェット記録用紙において、該記録用紙が、表面光沢度（ＪＩＳ  Ｚ−８７４１；６０度測定）が７０％以上で、白色度（ＪＩＳ  Ｐ−８１２３）が８０％以上であるプロピレン系樹脂フィルムを支持体とし、この光沢度が７０％以上の表面層に、（Ｂ）窒素基含有アクリル系樹脂のプライマー塗工層を設け、更にこのプライマー塗工層（Ｂ）の表面に、（Ｃ）表面光沢度（ＪＩＳ  Ｚ−８７４１；６０度）が７０％以上の、インク受理層を設けたものである、インクジェット記録用紙である。


【手続補正６】
【補正対象書類名】明細書
【補正対象項目名】０００９
【補正方法】変更
【補正の内容】
【０００９】
【作用】
支持体の耐水性を有する不透明な、高光沢のプロピレン系樹脂フィルム（Ａ）と、インク受理層（Ｃ）とは、窒素基含有アクリル系樹脂プライマー塗工層（Ｂ）により強固に接着するので、画像が剥れることがない。


【手続補正７】
【補正対象書類名】明細書
【補正対象項目名】００１０
【補正方法】変更
【補正の内容】
【００１０】
【発明の実施の形態】
以下に本発明のインクジェット記録用紙について、更に詳細に説明する。
支持体：
プライマー塗工層が設けられる支持体（Ａ）は、ＪＩＳ  Ｚ−８７４１規定の６０度で測定した表面光沢度が７０％以上、好ましくは８０〜１００％のプロピレン系樹脂フィルムであり、ＪＩＳ  Ｐ−８１２３で測定した白色度が８０％以上、好ましくは９０〜１００％のプロピレン系樹脂フィルムである。
かかる白色のプロピレン系樹脂フィルムとして好ましいものは、フィルム内部に微細なボイドを有する延伸プロピレン系樹脂フィルムよりなる微多孔性の合成紙であって、その不透明度（ＪＩＳ  Ｐ−８１３８）が８５％以上、好ましくは９０％以上で、次式（１）で算出される空孔率が１０〜６０％、好ましくは１５〜４５％、肉厚が３０〜３００μｍ、好ましくは５０〜１５０μｍの微多孔性合成紙が挙げられる。


【手続補正８】
【補正対象書類名】明細書
【補正対象項目名】００１７
【補正方法】変更
【補正の内容】
【００１７】
イソフタル酸ジヒドラジド、マロン酸ジヒドラジド、こはく酸ジヒドラジド、グルタル酸ジヒドラジド、アジピン酸ジヒドラジド、セバシン酸ジヒドラジド、マレイン酸ジヒドラジド、フマル酸ジヒドラジド及び／又はイタコン酸ジヒドラジド、２〜４個の炭素原子を有する脂肪族の水溶性ジヒドラジン、たとえばエチレン−１，２−ジヒドラジン、プロピレン−１，３−ジヒドラジン及びブチレン−１，４−ジヒドラジン。
これらの中でもアジピン酸ジヒドラジド、イソフタル酸ジヒドラジド、セバシン酸ジヒドラジドが好ましい。


【手続補正９】
【補正対象書類名】明細書
【補正対象項目名】００１９
【補正方法】変更
【補正の内容】
【００１９】
（ハ）  分子中に少なくとも１個のアルデヒド基またはケト基と少なくとも１個の重合可能な２重結合を有するカルボニル基含有単量体      ０．１〜２０重量％
（ニ）  ３〜５個の炭素原子を有するモノ又は／及びジカルボン酸又は／及び窒素原子において１〜４個の炭素原子を有するアルキル基又は／及びアルキロール基により置換されたこれらの酸のアミド                ０．５〜１０重量％
必要により
（ホ）  アクリロニトリル、メタクリロニトリル            ０〜４０重量％
の（イ）乃至（ホ）のビニル単量体を上記割合で乳化重合することにより得られるガラス転移点が−８５℃〜＋７０℃のカルボニル基含有共重合物である。


【手続補正１０】
【補正対象書類名】明細書
【補正対象項目名】００２２
【補正方法】変更
【補正の内容】
【００２２】
また、（ハ）成分のカルボニル基含有単量体としては、分子中に少なくとも１個のアルデヒド基又はケト基と１個の重合可能な二重結合を有する単量体、すなわち特に重合可能なモノオレフィン性不飽和のアルデヒド化合物及びケト化合物であって、エステル基（−ＣＯＯ−）、カルボキシル基（−ＣＯＯＨ）のみを有する化合物は除かれる。具体的にはアクロレイン、ジアセトンアクリルアミド、ホルミルスチロール、好ましくは４〜７個の炭素原子を有するビニルアルキルケトンたとえば特にビニルメチルケトン、ビニルエチルケトン及びビニルイソブチルケトン及び／又は次式


【手続補正１１】
【補正対象書類名】明細書
【補正対象項目名】００２５
【補正方法】変更
【補正の内容】
【００２５】
更に、（ニ）成分の単量体としては、モノオレフィン性不飽和の３〜５個の炭素原子を有するモノ及び／又はジカルボン酸たとえばアクリル酸、メタクリル酸、イタコン酸及びマレイン酸、及び／又はそのアミドをたとえばアクリルアミド、メタクリルアミド、及び／又はそのＮ−アルキル又はＮ−アルキロール誘導体、たとえばＮ−メチルアクリルアミド、Ｎ−イソブチルアクリルアミド、Ｎ−メチルメタクリルアミド、Ｎ−メチロールアクリルアミド、Ｎ−メチロールメタクリルアミド、Ｎ−エトキシメチルアクリルアミド、Ｎ−ｎ−ブトキシメチルアクリルアミドもしくはＮ−イソプロポキシメタクリルアミドが挙げられ、これらの中でもアクリル酸、メタクリル酸、イタコン酸、マレイン酸が好ましい。


【手続補正１２】
【補正対象書類名】明細書
【補正対象項目名】００２６
【補正方法】変更
【補正の内容】
【００２６】
これら（ニ）成分のビニル単量体は、共重合物中の０．５〜１０重量％、好ましくは１〜５重量％の量となる様用いる。
必要によりこれら（イ）乃至（ニ）のビニル単量体の他に（ホ）アクリロニトリル、メタクリロニトリルを０〜４０重量％又は／及びモノオレフィン性不飽和スルホン酸を０．１〜１０重量％の量追加し、乳化重合して得られる共重合物のガラス転移温度が−８５℃〜＋７０℃となる様、各ビニル単量体の種類、量を定める。


【手続補正１３】
【補正対象書類名】明細書
【補正対象項目名】００３３
【補正方法】変更
【補正の内容】
【００３３】
（ｉｉｉ）  他の疎水性ビニル単量体                      ０〜２０重量％
〔ただし、各式中、Ｒ１  はＨまたはＣＨ３  、Ｒ２  は炭素数１〜１８のアルキル基、Ｒ３  およびＲ４  はそれぞれＨまたは炭素数１〜２のアルキル基、Ａは炭素数２〜６のアルキレン基である。〕
（ｂ’）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：                    ２０〜３００重量部
（ｃ’）  ポリアミンポリアミドのエピクロルヒドリン付加物：                                                    ２０〜３００重量部
の割合で配合された組成物の水溶性を塗布し、乾燥して得られたものである。


【手続補正１４】
【補正対象書類名】明細書
【補正対象項目名】００３８
【補正方法】変更
【補正の内容】
【００３８】
上記炭素数３〜１０の飽和二塩基性カルボン酸の具体例としては、炭素数４〜８のジカルボン酸、特にアジピン酸である。
また、上記ポリアルキレンポリアミンの具体例としては、ポリエチレンポリアミン、特にエチレンジアミン、ジエチレントリアミン、トリエチレンテトラミンであり、就中ジエチレントリアミンが好ましいものである。


【手続補正１５】
【補正対象書類名】明細書
【補正対象項目名】００４３
【補正方法】変更
【補正の内容】
【００４３】
カチオン樹脂としては、カチオン変性ポリウレタン樹脂、ポリエチレンポリアミン、ポリビニルピロリドン、ビニルピロリドン−酢酸ビニル共重合体、第３級窒素含有アクリル系樹脂等が挙げられる（特開平８−９０８９８号公報、特開昭６３−１６２２７５号公報、特開昭６２−１４８２９２号公報）。
親水性ポリマーとしては、ポリビニルアルコール、シラノール基を含むエチレン・ビニルアルコール共重合体、ポリビニルピロリドン、エチレン・酢酸ビニル共重合体、メチルエチルセルロース、ポリアクリル酸ソーダ、でんぷん等が挙げられる。中でも架橋されたポリビニルアルコール、シラノール基を含むエチレン・ビニルアルコール共重合体が好ましい。


【手続補正１６】
【補正対象書類名】明細書
【補正対象項目名】００４６
【補正方法】変更
【補正の内容】
【００４６】
（２）  ＭＦＲが４．０ｇ／１０分のポリプロピレン５４重量％と、平均粒径１．５μｍの炭酸カルシウム４６重量％とを混合した組成物（Ｂ）を別の押出機にて混練させた後、これをダイよりシート状に押し出し、これを（１）の５倍延伸フィルムの片面に積層し、二層構造の積層フィルムを得た。
次いで、この組成物（Ｂ）と、ＭＦＲが４．０ｇ／１０分のポリプロピレン（Ｃ）とを別の押出機にて溶融混練させた後、これをダイ内で二層に積層したものを、上記（２）の二層構造の積層フィルムの組成物（Ｂ）のシート層が積層れていない側に、ポリプロピレン（Ｃ）が外側になるように積層して、四層構造の積層フィルムを得た。


【手続補正１７】
【補正対象書類名】明細書
【補正対象項目名】００４７
【補正方法】変更
【補正の内容】
【００４７】
次いで、この四層構造の積層フィルムを６０℃まで冷却した後、再び約１６０℃の温度にまで加熱して、テンターを用いて横方向に７．５倍延伸し、１６５℃の温度でアニーリング処理して、６０℃の温度にまで冷却し、コロナ放電処理した後耳部をスリットして肉厚が（Ｃ／Ｂ／Ａ／Ｂ＝５μｍ／１０μｍ／８０μｍ／１１μｍ）、白色度９６％、不透明度９３％の四層構造の合成紙を得た。各層の空孔率は、（Ｃ／Ｂ／Ａ／Ｂ＝０％／４５％／１６％／４５％）で、あった。又、この表面層Ｃの表面光沢度は、７６．８％であった。


【手続補正１８】
【補正対象書類名】明細書
【補正対象項目名】００６９
【補正方法】変更
【補正の内容】
【００６９】
（実施例３）
例１で得た支持体の表裏面に、例３で得た窒素基含有アクリル系樹脂含有塗工剤を各々、固型分量で０．５ｇ／ｍ２  となるようにサイズプレスを用いて塗工し、乾燥させてプライマー塗工層を設けた。
支持体の表面層（Ｃ）側のプライマー塗工層上に、例１で得た架橋型アクリル系樹脂水性分散体を固型分量で１０ｇ／ｍ２  となるように塗工し、８０℃で乾燥させた。
この架橋型アクリル系樹脂塗工層の表面に、更に、高松油脂（株）製カチオン性ビニル化合物ＩＮ−１７７Ｐ（商品名）をバーコーターを用いて上記Ｋ−９０の層に塗工量が５ｇ／ｍ２  になるように塗工し、乾燥してインクジェット記録用紙を得た。